(57)【要約】【課題】  施工し易く、施工後に直ちに上塗り塗装をすることができ、しかも、寒暖の差によって外壁ボードが膨張収縮し、目地幅が変化しても、表面にクラックの入らない目地構造と、この目地構造に施工するために使用する目地材や目地処理装置と、この目地構造に施工する目地処理方法を提供する。【解決手段】  複数個の外壁ボード４２−１を取り付けた建物における外壁ボード４２−１間の目地構造であり、弾性を有するホットメルト接着剤層５２を隣接する２個の外壁ボード４２−１の側縁部に、この２個の外壁ボード４２−１間の目地Ｍ（Ｎ）を覆った状態に設けた目地構造。【選択図】          図３
2005139860.tif 000002
【特許請求の範囲】
【請求項１】
複数個の外壁ボードが外壁面に取り付けられた建物における隣接する外壁ボード間の目地構造であって、弾性を有するホットメルト接着剤層が、隣接する２個の外壁ボードの側縁部に、この２個の外壁ボード間の目地を覆った状態に、設けられていることを特徴とする目地構造。
【請求項２】
テープ状の剥離紙の一面に弾性を有するホットメルト接着剤層が設けられていることを特徴とする目地材。
【請求項３】
複数個の外壁ボードが外壁面に取り付けられた建物における隣接する外壁ボード間の目地を処理する目地処理方法であって、請求項２記載の目地材の弾性を有するホットメルト接着剤層の表面を加熱・溶融し、この目地材を隣接する２個の外壁ボードの側縁部に、この２個の外壁ボード間の目地を覆った状態に、差し渡し、溶融している弾性を有するホットメルト接着剤層表面の両側縁部をそれぞれ隣接している２個の外壁ボードの側縁部に接着し、冷却した後に、剥離紙を弾性を有するホットメルト接着剤層から剥がすことを特徴とする目地処理方法。
【請求項４】
複数個の外壁ボードが外壁面に取り付けられた建物における隣接する外壁ボード間の目地を処理する目地処理方法であって、加熱・溶融している弾性を有するホットメルト接着剤を隣接する２個の外壁ボードの側縁部と、この２個の隣接する外壁ボード間の目地とに、隙間なく塗布して、弾性を有するホットメルト接着剤層を設けることを特徴とする目地処理方法。
【請求項５】
加熱手段を有するタンクと、塗布ガンと、この加熱手段を有するタンクと塗布ガンとを連結するチューブと、加熱・溶融している弾性を有するホットメルト接着剤を塗布ガンから噴出させる駆動装置とからなることを特徴とする目地処理装置。
【発明の詳細な説明】
【技術分野】
【０００１】
本発明は、複数個の外壁ボードが外壁面に取り付けられた建物における隣接する外壁ボード間の目地構造と、この目地構造に施工するために使用する目地材や目地処理装置と、この目地構造に施工する目地処理方法に関する。
【背景技術】
【０００２】
従来の建物の外壁としては、建物の外壁面の全面にモルタル層等を設けた外壁が多かったが、この方法では、現場施工期間が長くなるので、最近では、予め製造されている複数個の外壁ボードを建物の外壁面に並べて取り付けた外壁が多く採用されている。
この方法では、複数個の外壁ボードを取り付けたときに、隣接する２個の外壁ボード間に目地が形成され、この目地を通って雨水等が外壁の内側に浸入して建物に悪影響を及ぼすので、この目地を通して雨水等が浸入しない目地構造にする必要がある。
【０００３】
この雨水等の浸入しない目地構造としては、目地の中にゴム弾性を有する長尺体のガスケットを挿入する構造が多く採用されているが、このガスケットを挿入する構造では、目地が見えて美麗でないので、特許文献１に記載あるように、テープを隣接する２個の外壁ボードの側縁部に、この隣接する２個の外壁ボード間の目地を覆う状態に、差し渡して、接着し、このテープの上からこのテープよりも幅広の寒冷紗を張り、更に、この寒冷紗の上からそれよりも広い面積にわたって弾性シール材を帯状に塗布した構造や、特許文献２に記載あるように、テープ状の基材の両側縁部に粘着剤層を有する外壁ボード継ぎ目処理材を隣接する２個の外壁ボードの側縁部に、この隣接する２個の外壁ボード間の目地を覆った状態に、差し渡し、この粘着剤層を２個の外壁ボードの側縁部にそれぞれ接着して取り付け、この上から弾性パテを塗布した目地構造が最近採用されている。
【０００４】
【特許文献１】特公平２−１３７０２号公報
【特許文献２】特開平７−１１９２７３号公報
【発明の開示】
【発明が解決しようとする課題】
【０００５】
しかしながら、上記特許文献１に記載されている目地構造では、外壁ボードが寒暖の差によって膨張収縮し、目地幅が変動したときに、テープがこの目地の幅の変動に追随する機能を持たないために、一方の外壁ボードから剥離し、その結果、表面にひび割れが発生するという問題がある。
【０００６】
また、通常、この外壁面を美麗にするために、この外壁ボードの表面と目地の表面とに上塗り塗装を施している。このように、上塗り塗装を施すためには、特許文献１に記載されている目地構造では弾性シール材を塗布した後に、また、特許文献２に記載されている目地構造では、弾性パテを塗布した後に、上塗り塗装を施すが、このように上塗り塗装を施すためには、この弾性シール材や弾性パテを乾燥する必要がある。しかし、この弾性シール材や弾性パテを乾燥するのに長時間を要し、施工期間が長くなるという問題がある。
【０００７】
更に、特許文献１の構造に施工する施工方法では、テープを接着し、この上から寒冷紗を張り、この上から弾性シール材を塗布するというように施工工程が３回あるし、また、特許文献２の構造に施工する施工方法では、外壁ボード継ぎ目処理材を貼り付けた後に、弾性パテを塗布するというように、施工工程が２回ある。このように施工工程が複数回あると、施工し難い。
【０００８】
そこで、本発明の目的は、施工し易く、施工後に直ちに上塗り塗装をすることができ、しかも、寒暖の差によって外壁ボードが膨張収縮し、目地幅が変化しても、表面にクラックの入らない目地構造と、この目地構造に施工するために使用する目地材や目地処理装置と、この目地構造に施工する目地処理方法を提供することである。
【課題を解決するための手段】
【０００９】
本発明は上記目的を達成するためになされたものであって、請求項１記載の発明は、複数個の外壁ボードが外壁面に取り付けられた建物における隣接する外壁ボード間の目地構造であって、弾性を有するホットメルト接着剤層が隣接する２個の外壁ボードの側縁部に、この２個の外壁ボード間の目地を覆った状態に、設けられている目地構造を特徴とするものである。
【００１０】
本発明における弾性を有するホットメルト接着剤層とは、加熱すると軟化し、さらに加熱すると溶融し、接着剤に接している物体に接着し、冷却すると、接着した状態で弾性を有する固体になる接着剤の層であり、この弾性を有するホットメルト接着剤層を隣接する２個の外壁ボードの側縁部に、目地を覆った状態に設けると、外壁ボードの側縁部に強固に接着し、剥がれないし、寒暖の差によって外壁ボードが膨張収縮し、目地の幅が変化しても、弾性を有するホットメルト接着剤層が伸縮して表面にひび割れが発生しないという特徴がある。
【００１１】
かかる弾性を有するホットメルト接着剤層を形成するのに使用される接着剤としは、ゴムと粘着付与剤を主成分とする接着剤で、ゴムの弾性と粘着付与剤の接着性とを合わせ持つものや、アクリル系樹脂のように、樹脂自体弾性を有し、且つ、表面を加熱すると軟化溶融して、接着性を発揮するもの等がある。
【００１２】
この弾性を有するホットメルト接着剤は、建物の外壁ボードに設けられるが、この外壁ボードの表面温度は６０℃近傍まで上昇することがあるので、この表面温度に耐えるように軟化開始温度が１００℃以上のものが望ましいし、また、屋外に曝されるので、耐候性や、耐水性のよいものが望ましい。
かかる弾性を有するホットメルト接着剤としては、スチレンイソプレン共重合樹脂と石油樹脂を主成分とし、これに、流動パラフィンや酸化防止剤を加えたものや、アクリル系樹脂等を挙げることができる。
【００１３】
請求項２記載の発明は、テープ状の剥離紙の一面に弾性を有するホットメルト接着剤層が設けられている目地材を特徴とするものである。
【００１４】
この請求項２記載の発明の目地材は、隣接する２個の外壁ボードの側縁部に差し渡し、弾性を有するホットメルト接着剤層の両側縁部を外壁ボードの両側縁部に溶融・接着させるように使用するものである。
この際、請求項３記載のように、予め、弾性を有するホットメルト接着剤層表面の全面または両側縁部を加熱溶融していて、この目地材を隣接する２個の外壁ボードの側縁部に、２個の外壁ボード間の目地を覆った状態に、差し渡して、溶融している弾性を有するホットメルト接着剤層表面の両側縁部をそれぞれ隣接する２個の外壁ボードの側縁部に接着させてもよいし、目地材を隣接する２個の外壁ボードの側縁部に、２個の外壁ボード間の目地を覆った状態に差し渡した状態で、剥離紙の上からヒーターやアイロン等で加熱して、弾性を有するホットメルト接着剤を溶融して、弾性を有するホットメルト接着剤層表面の両側縁部をそれぞれ隣接する２個の外壁ボードの側縁部に接着させてもよい。
【００１５】
この目地材の弾性を有するホットメルト接着剤層としては、中央部分を厚くし、両側縁部に行くに従って薄くすると、この目地材を上記のように施工したときに、目地部分の弾性を有するホットメルト接着剤層が厚く、耐水性や耐候性がよいし、両側縁部の弾性を有するホットメルト接着剤層が薄く、その他の部分との間に段差がなく、外壁ボードと目地構造の上に上塗り塗装を施したときに、表面が平滑になり美麗になるので、かかる構造の目地材が好ましい。
【００１６】
請求項３記載の発明は、複数個の外壁ボードが外壁面に取り付けられた建物における隣接する外壁ボード間の目地を処理する目地処理方法であって、請求項２記載の目地材の弾性を有するホットメルト接着剤層の表面を加熱・溶融し、この目地材を隣接する２個の外壁ボードの側縁部に、この２個の外壁ボード間の目地を覆った状態に、差し渡し、溶融している弾性を有するホットメルト接着剤層表面の両側縁部をそれぞれ隣接している２個の外壁ボードの側縁部に接着し、冷却した後に、剥離紙を弾性を有するホットメルト接着剤層から剥がす目地処理方法を特徴とするものである。
【００１７】
請求項４記載の発明は、複数個の外壁ボードが外壁面に取り付けられた建物における隣接する外壁ボード間の目地を処理する目地処理方法であって、加熱・溶融している弾性を有するホットメルト接着剤を隣接する２個の外壁ボードの側縁部と、この２個の隣接する外壁ボード間の目地とに、隙間なく塗布して、弾性を有するホットメルト接着剤層を設ける目地処理方法を特徴とするものである。
【００１８】
この請求項４記載の発明では、加熱・溶融している弾性を有するホットメルト接着剤を隣接する２個の外壁ボードの側縁部と、この２個の隣接する外壁ボード間の目地とに隙間なく塗布するが、この塗布方法は適宜でよい。例えば、溶融している弾性を有するホットメルト接着剤を刷毛やローラー等で塗布してもよいし、エアスプレーやエアレススプレー等で吹き付けて塗布してもよいし、ロールコーター方式やその他の方式で塗布してもよい。
【００１９】
請求項５記載の発明は、加熱手段を有するタンクと、塗布ガンと、この加熱手段を有するタンクと塗布ガンとを連結するチューブと、加熱・溶融している弾性を有するホットメルト接着剤を塗布ガンから噴出させる駆動装置とからなる目地処理装置を特徴とするものである。
【００２０】
この請求項５記載の発明における加熱手段を有するタンクとは、タンクの側壁や底板の中にニクロム線等の加熱手段を設けたタンクでもよいし、容器の内部にヒーターを設けたタンクでもよいし、外部から加熱できるようにしたタンクでもよい。
また、請求項５記載の発明における弾性を有する接着剤を噴出させる方法としては、エアスプレー方式でもよいし、エアレススプレー方式でもよいし、その他の方式でもよい。
（作用）
【００２１】
請求項１記載の発明では、複数個の外壁ボードが外壁面に取り付けられた建物における隣接する外壁ボード間の目地構造であって、弾性を有するホットメルト接着剤層が隣接する２個の外壁ボードの側縁部に、この２個の外壁ボード間の目地を覆った状態に、設けられている目地構造であるので、雨水等がこの目地部分に吹き付けても、この弾性を有するホットメルト接着剤層に遮られて目地の中に浸入することができない。
しかも、外壁ボードが寒暖の差によって膨張収縮して目地幅が変化しても、弾性を有するホットメルト接着剤層が伸縮するので、弾性を有するホットメルト接着剤層が外壁ボードから剥離しないし、表面にクラックが発生しない。
【００２２】
そして、この弾性を有するホットメルト接着剤層は一層だけであるので、施工工程を一回にすることができ、従来のように、施工工程を複数回行う必要がなく、施工し易いし、この目地構造にする方法は、弾性を有するホットメルト接着剤を加熱溶融して外壁ボードの側縁部に設け、冷却すると完成するが、この冷却は極めて速く、施工後、直ちに上塗り塗装を施すことができる。
【００２３】
請求項２記載の発明では、テープ状の剥離紙の一面に弾性を有するホットメルト接着剤層が設けられている目地材であるので、この目地材を隣接する２個の外壁ボードの側縁部に差し渡し、弾性を有するホットメルト接着剤の両側縁部を外壁ボードの両側縁部に溶融・接着し、剥離紙を剥がすだけで、請求項１記載の目地構造にすることができる。
このように、この請求項２記載の目地材を１回の施工工程で請求項１記載の目地構造にすることができ、施工し易いし、施工後、直ちに上塗り塗装を施すことができる。
【００２４】
しかも、施工した目地構造は、請求項１記載の目地構造の作用の項で説明したように、防水性がよいし、弾性を有するホットメルト接着剤層が外壁ボードの側縁部に強固に接着していて、外壁ボードが寒暖の差によって膨張収縮し、目地幅が変化しても、弾性を有するホットメルト接着剤層が伸縮して外壁ボードから剥離しないし、表面にクラックが入らない。
【００２５】
請求項３記載の発明では、複数個の外壁ボードが外壁面に取り付けられた建物における隣接する外壁ボード間の目地を処理する目地処理方法であって、請求項２記載の目地材の弾性を有するホットメルト接着剤層の表面を加熱・溶融し、この目地材を隣接する２個の外壁ボードの側縁部に、この２個の外壁ボード間の目地を覆った状態に、差し渡し、溶融している弾性を有するホットメルト接着剤層表面の両側縁部をそれぞれ隣接している２個の外壁ボードの側縁部に接着し、冷却した後に、剥離紙を弾性を有するホットメルト接着剤層から剥がす目地処理方法であるので、この請求項２記載の目地材を１回の施工工程で請求項１記載の目地構造にすることができ、極めて、施工し易いし、施工後に直ちに上塗り塗装を施すことができる。
【００２６】
しかも、施工した目地構造は防水性がよいし、弾性を有するホットメルト接着剤層が外壁ボードの側縁部に強固に接着していて、外壁ボードが寒暖の差によって膨張収縮し、目地の幅が変化しても、弾性を有するホットメルト接着剤層が伸縮して外壁ボードから剥離しないし、表面にクラックが入らない。
【００２７】
請求項４記載の発明では、複数個の外壁ボードが外壁面に取り付けられた建物における隣接する外壁ボード間の目地を処理する目地処理方法であって、加熱・溶融している弾性を有するホットメルト接着剤を隣接する２個の外壁ボードの側縁部と、この２個の隣接する外壁ボード間の目地とに、隙間なく塗布して、弾性を有するホットメルト接着剤層を設ける目地処理方法であるので、加熱・溶融している弾性を有するホットメルト接着剤を適宜方式で塗布すると、この弾性を有するホットメルト接着剤層が隣接する外壁ボードの側縁部に、この隣接する外壁ボード間の目地を覆った状態に、設けられて、請求項１記載の目地構造にすることができる。従って、施工工程が１回となり、極めて簡単に施工できるし、施工後、直ちに上塗り塗装を施すことができる。
【００２８】
しかも、この弾性を有するホットメルト接着剤層が隣接する外壁ボードの側縁部と目地とに隙間なく設けられるので、この目地の防水性がよいし、弾性を有するホットメルト接着剤層が外壁ボードの側縁部に強固に接着していて、外壁ボードが寒暖の差によって膨張収縮し、目地の幅が変化しても、弾性を有するホットメルト接着剤層が伸縮して外壁ボードから剥離しないし、表面にクラックが入らない。
【００２９】
請求項５記載の発明では、加熱手段を有するタンクと、塗布ガンと、この加熱手段を有するタンクと塗布ガンとを連結するチューブと、加熱・溶融している弾性を有するホットメルト接着剤を塗布ガンから噴出させる駆動装置とからなる目地処理装置であるので、加熱手段を有するタンクの中に弾性を有するホットメルト接着剤を入れ、加熱して、タンクの中の弾性を有するホットメルト接着剤を溶融させ、駆動装置を可動させると、この溶融している弾性を有するホットメルト接着剤がチューブの中を通って塗布ガンの先端から噴出する。
【００３０】
従って、この噴出している溶融している弾性を有するホットメルト接着剤を、隣接する外壁ボードの側縁部と、この２個の隣接する外壁ボード間の目地に設けることにより、請求項１記載の目地構造とすることができる。
このように、施工現場での施工工程がホットメルト接着剤を設けるという１回でよく、極めて簡単に施工できるし、施工後、直ちに上塗り塗装を施すことができる。
【発明の効果】
【００３１】
以上説明したように、請求項１記載の発明は、複数個の外壁ボードが外壁面に取り付けられた建物における隣接する外壁ボード間の目地構造であって、弾性を有するホットメルト接着剤層が隣接する２個の外壁ボードの側縁部に、この２個の外壁ボード間の目地を覆った状態に、設けられている目地構造であるから、この目地構造は、防水性がよく、外壁ボードが寒暖の差によって膨張収縮して目地幅が変化しても、弾性を有するホットメルト接着剤層が伸縮して、弾性を有する接着剤層が外壁ボードから剥離しないし、表面にクラックが発生しない。しかも、施工工程が一回で施工でき、施工し易いし、施工後、直ちに上塗り塗装を施すことができる。
【００３２】
請求項２記載の発明は、テープ状の剥離紙の一面に弾性を有するホットメルト接着剤層が設けられている目地材であるから、請求項２記載の目地材を１回の施工工程で請求項１記載の目地構造にすることができ、施工し易いし、施工後、直ちに上塗り塗装を施すことができる。
しかも、施工した目地構造は防水性がよいし、外壁ボードが寒暖の差によって膨張収縮し目地幅が変化しても、弾性を有するホットメルト接着剤層が伸縮して、弾性を有する接着剤層が外壁ボードから剥離しないし、表面にクラックが発生しない。
【００３３】
請求項３記載の発明は、複数個の外壁ボードが外壁面に取り付けられた建物における隣接する外壁ボード間の目地を処理する目地処理方法であって、請求項２記載の目地材の弾性を有するホットメルト接着剤層の表面を加熱・溶融し、この目地材を隣接する２個の外壁ボードの側縁部に、この２個の外壁ボード間の目地を覆った状態に、差し渡し、溶融している弾性を有するホットメルト接着剤層表面の両側縁部をそれぞれ隣接している２個の外壁ボードの側縁部に接着し、冷却した後に、剥離紙を弾性を有するホットメルト接着剤層から剥が目地処理方法であるから、この請求項２記載の目地材を１回の施工工程で請求項１記載の目地構造にすることができ、施工し易いし、施工後、直ちに上塗り塗装を施すことができる。しかも、施工した目地構造は防水性がよいし、外壁ボードが寒暖の差によって膨張収縮して目地幅が変化しても、弾性を有するホットメルト接着剤層が伸縮して、弾性を有する接着剤層が外壁ボードから剥離しないし、表面にクラックが発生しない。
【００３４】
請求項４記載の発明は、複数個の外壁ボードが外壁面に取り付けられた建物における隣接する外壁ボード間の目地を処理する目地処理方法であって、加熱・溶融している弾性を有するホットメルト接着剤を隣接する２個の外壁ボードの側縁部と、この２個の隣接する外壁ボード間の目地とに、隙間なく塗布する目地処理方法であるから、施工現場における１回の施工工程で請求項１記載の目地構造とすることができ、簡単に施工できるし、施工後、直ちに上塗り塗装を施すことができる。
【００３５】
また、この弾性を有するホットメルト接着剤層が隙間なく設けられ、この目地の防水性がよいし、外壁ボードが寒暖の差によって膨張収縮して目地幅が変化しても、弾性を有するホットメルト接着剤層が伸縮して、弾性を有する接着剤層が外壁ボードから剥離しないし、表面にクラックが発生しない。
【００３６】
請求項５記載の発明は、加熱手段を有するタンクと、塗布ガンと、この加熱手段を有するタンクと塗布ガンとを連結するチューブと、加熱・溶融している弾性を有するホットメルト接着剤を塗布ガンから噴出させる駆動装置とからなる目地処理装置であるから、加熱手段を有するタンクの中に弾性を有するホットメルト接着剤を入れ、加熱して、タンクの中の弾性を有するホットメルト接着剤を溶融し、駆動装置を可動させると、この溶融している弾性を有するホットメルト接着剤がチューブの中を通って塗布ガンの先端から噴出する。
【００３７】
従って、この噴出している溶融している弾性を有するホットメルト接着剤を、隣接する外壁ボードの側縁部と、この２個の隣接する外壁ボード間の目地に隙間なく設けることにより、請求項１記載の目地構造とすることができ。
このようにして弾性を有するホットメルト接着剤を設ける施工工程はホットメルト接着剤を吹き付けるという１回でよく、施工が簡単であるし、施工後、直ちに上塗り塗装を施すことができる。しかも、施工した目地構造は防水性がよいし、外壁ボードが寒暖の差によって膨張収縮して目地幅が変化しても、弾性を有するホットメルト接着剤層が伸縮して、弾性を有する接着剤層が外壁ボードから剥離しないし、表面にクラックが発生しない。
【発明を実施するための最良の形態】
【００３８】
以下、本発明を実施するための最良の形態を実施例で詳細に説明すると同時に弾性を有するホットメルト接着剤層の評価を行う。
【実施例１】
【００３９】
図１〜図５は本発明をユニット建物に適用した一実施例であって、図１はユニット建物を示す斜視図、図２は建物ユニットを示す一部切欠斜視図、図３は２個の外壁ボード間の目地部分（図１のＡ部分と図２のＢ部分）の断面を示す断面図、図４（ａ）は目地材を示す斜視図、（ｂ）は（ａ）のＣ−Ｃ線における断面図、図５は目地を外壁ボードに取り付けている状態を示す斜視図である。
【００４０】
図１〜図５において、Ｈはユニット建物であり、このユニット建物Ｈは、図１に示すように、基礎９の上に９個の建物ユニット１が据え付けられて１階が形成され、この１階の建物ユニット１の上に９個の建物ユニットが据え付けられて２階が形成され、この２階の建物ユニット１の上に複数個の屋根ユニット２（境界の線を省略）が取り付けられたものである。
このユニット建物Ｈを構成する建物ユニット１は、図２に示すように、床パネル３と、この床パネル３の周囲に立設された複数個の壁パネル４と、この複数個の壁パネル４の上端に取り付けられた複数個の壁パネル４を連結する継なぎ材１５とからなる。
【００４１】
床パネル３は、木製の枠３１と、この枠３１の上面に取り付けられたパーチクルボードの床ボード３２とからなる。
壁パネル４は、木製の枠４１と、この枠４１の片面または両面に取り付けられた壁ボード４２とからなる。
この際、壁パネル４の一面が外壁である場合には、壁ボード４２に硬質木片セメント板の外壁ボード４２−１が使用され、間仕切り壁や内壁である場合には、壁ボード４２に石膏ボードの内壁ボード４２−２が使用される。
【００４２】
５は目地材であり、この目地材５は、図４に示すように、幅が略１２０ｍｍのテープ状の剥離紙５１と、このテープ状の剥離紙５１の一面に設けられた幅が略１００ｍｍの弾性を有する弾性を有するホットメルト接着剤層５２とからなる。
この弾性を有するホットメルト接着剤層５２は中央部分の厚みが略１ｍｍと高く、左右にゆくに従って次第に低くなっている。
この弾性を有するホットメルト接着剤層５２に使用される接着剤は、スチレン・イソプレン共重合体樹脂が３３．０重量部、石油樹脂（粘着付与剤）６０．５重量部、流動パラフィン６．０重量部、酸化防止剤０．５重量部とからなる。
【００４３】
そして、この目地材５は次に示すように使用する。
即ち、弾性を有するホットメルト接着剤層５２の表面を加熱・溶融し、この目地材５を隣接する２個の外壁ボード４２−１の側縁部に、この２個の外壁ボード４２間の目地を覆った状態に、差し渡し、溶融している弾性を有するホットメルト接着剤層５２表面の両側縁部をそれぞれ隣接する外壁ボード４２−１の側縁部に接着し、冷却した後に、剥離紙５１を弾性を有するホットメルト接着剤層５２から剥がす。
この目地材５をこのように使用すると、この建物ユニット１の２個の隣接する外壁ボード４２−１の目地部分（図２のＮ部分）や、ユニット建物Ｈの隣接する建物ユニット１の外壁ボード４２−１の目地部分（図１のＭ部分）に、図３に示すように、弾性を有するホットメルト接着剤層５２が、この２個の外壁ボード４２−１間の目地を覆った状態に、設けられる。
【００４４】
なお、図２のＮ部分では、隣接する２個の外壁ボード４２−１が突き合わされていて、この間の隙間は略０であるが、図１のＭ部分では若干（通常１〜３ｍｍ）の隙間がある。
屋根ユニット２は従来と略同じであるので、説明を省略する。
【００４５】
次に、このユニット建物Ｈの施工方法及び作用について説明する。
先ず、床パネル３と壁パネル４を製造する。
次に、床パネル３の周囲に壁パネル４を立設する。
この際、壁パネル４の一面が外壁ボード４２−１である場合には、隣接する２個の外壁ボード４２−１間に形成されている目地に目地材５を取り付ける。
【００４６】
この目地材５を取り付ける施工方法及び作用について詳細に説明する。
先ず、目地材５の先端部分の弾性を有するホットメルト接着剤層５２の表面をヒーター９９から吹き出る熱風で加熱して、溶融し、直ちに、目地材５を隣接する２個の外壁ボード４２−１の側縁部に、この２個の外壁ボード４２−１間の目地Ｎを覆った状態に、差し渡し、この溶融している弾性を有するホットメルト接着剤層５２表面を隣接する２個の外壁ボード４２−１の側縁部に接着する。
すると、接着すると略同時に、この溶融している弾性を有するホットメルト接着剤層５２表面が冷却し、外壁ボード４２−１に強固に接着する。
【００４７】
次に、図５に示すように、弾性を有するホットメルト接着剤層５２の表面をヒーター９９で加熱・溶融しながら、目地Ｎに沿って、目地材５を隣接する２個の外壁ボード４２−１の側縁部に、この２個の外壁ボード４２−１間の目地を覆った状態に、差し渡し、溶融している弾性を有するホットメルト接着剤層５２表面を隣接する２個の外壁ボード４２−１の側縁部に次々に接着する。
すると、接着と略同時に、この溶融している弾性を有するホットメルト接着剤層５２が冷却し、弾性を有するホットメルト接着剤層５２が外壁ボード４２−１に強固に接着する。
【００４８】
その後、剥離紙５１を弾性を有するホットメルト接着剤層５２から剥がすと目地処理が終了する。
また、屋根パネル２を製造する。
【００４９】
このようにして製造した建物ユニット１、屋根パネル２を施工現場に運搬する。
施工現場では、予め設けられている基礎９の上に９個の建物ユニット１を据え付けて１階を形成し、この１階の建物ユニット１の上に９個の建物ユニット１を据え付けて２階を形成し、この２階の建物ユニット１の上に屋根ユニット１の上に複数個の屋根パネル２を取り付ける。
すると、隣接する建物ユニット１の２個の外壁ボード４２−１の間には２〜４ｍｍの隙間が形成される。
【００５０】
次に、この建物ユニット１の間に形成すされる外壁ボード４２−１間の２〜４ｍｍの隙間である目地Ｍに目地材５を取り付け目地処理を施す。
この目地処理方法は、既に説明した建物ユニット１の外壁ボード４２−１の目地Ｎを処理する処理方法と同じであるので説明を省略する。
このように目地Ｍと目地Ｎを処理すると、目地材５は、テープ状の剥離紙５１と、この剥離紙５１の一面に設けられた弾性を有するホットメルト接着剤層５２とからなり、この目地材５を隣接する２個の外壁ボード４２−１の側縁部に差し渡し、弾性を有するホットメルト接着剤５２の両側縁部を外壁ボードの両側縁部に溶融・接着し、剥離紙５１を剥がすだけで、雨水等が浸入しない目地構造にすることができる。
【００５１】
このように、目地材５を１回の施工工程で施工することができ、極めて、施工し易いし、施工後に直ちに上塗り塗装を施すことができる状態になる。
その後、外壁ボード４２−１や目地Ｍ、Ｎの上に上塗り塗装を施したり、種々な仕上げを行うト、ユニット建物Ｈが完成する。
【００５２】
このようにして完成したユニット建物Ｈの隣接する外壁ボード４２−１間では、弾性を有するホットメルト接着剤層５２が隣接する２個の外壁ボード４２−１の側縁部に、この２個の外壁ボード４２−１間の目地を覆った状態に、設けられているので、雨水等がこの目地部分に吹き付けても、この弾性を有するホットメルト接着剤層５２に遮られて目地の中に浸入しない。
しかも、施工した目地構造は、弾性を有するホットメルト接着剤層５２が外壁ボード４２−１の側縁部に強固に接着していて、外壁ボード４２−１が寒暖の差によって膨張収縮し、目地Ｍ、Ｎの幅が変化しても、弾性を有するホットメルト接着剤層５２が伸縮して外壁ボード４２−１から剥離しないし、表面にクラックが入らない。
【実施例２】
【００５３】
図６及び図７は本発明の他の実施例であって、図６は目地処理装置を示す模式図、図７は弾性を有するホットメルト接着剤を塗布している状態を示す斜視図である。
この図６及び図７に示す実施例２を図１〜図５に示す実施例と比較すると、弾性を有するホットメルト接着剤層５２ａを設ける施工方法が異なるだけであるので、この弾性を有するホットメルト接着剤層５２ａを設ける施工方法を説明し、その他の説明を省略する。
【００５４】
図６及び図７において、７ａは目地処理装置であって、この目地処理装置７ａは、図６に示すように、タンク７１ａと、塗布ガン７２ａと、チューブ７３ａと、駆動装置７４ａとからなる。
タンク７１ａは容器７１１ａと蓋７１２ａとからなり、この容器７１１ａの壁内と底板内には、ヒーターが設けられていて、容器７１１ａ内に入れた弾性を有するホットメルト接着剤を加熱・溶融することができるようになっている。
【００５５】
塗布ガン７２ａはエアレススプレー方式の塗布ガンである。
チューブ７３ａは、タンク７１ａと塗布ガン７２ａとを連結するものであって、タンク７１ａ内の溶融している弾性を有するホットメルト接着剤がこのチューブ７３ａを通って塗布ガン７２ａに送られるのである。なお、このチューブ７３ａの壁内にもヒーターが設けられていて、この中の溶融している弾性を有するホットメルト接着剤が冷却しないようになっている。
【００５６】
駆動装置７４ａは、タンク７１ａ内に高圧の空気を圧入するコンプレッサーであり、この駆動装置７４ａが可動すると、タンク７１ａ内が高圧になり、この圧力によって自動的に、タンク７１ａの中の溶融している弾性を有するホットメルト接着剤がチューブ７３ａを通って塗布ガン７２ａに送られ、この塗布ガン７２ａの引き金を引くと、塗布ガン７２ａの先端から弾性を有するホットメルト接着剤が噴出するようになっている。
８ａは断面Ｌ字形の棒状体からなる定規治具であり、この定規治具８ａは、設けようとする弾性を有するホットメルト接着剤層５２ａの側方に取り付けられて、塗布ガン７２ａから噴出しする弾性を有するホットメルト接着剤層５２ａが所定の場所以外に付着しないようにするものである。
【００５７】
次に、この目地処理装置７ａを使用して弾性を有するホットメルト接着剤層５２ａを設ける施工方法及び作用について説明する。
先ず、図７に示すように、２個の定規治具８ａを外壁ボードの目地Ｍａ（Ｎａ）から所定距離隔てた位置に押し当て、外壁ボード４２ａ−１に釘で取り付ける。
一方、タンク７１ａの中に、実施例１で使用した弾性を有するホットメルト接着剤と同じものを、入れ、蓋７２ａをして、加熱し、弾性を有するホットメルト接着剤を溶融しておく。
【００５８】
次に、駆動装置７４ａを可動させると、タンク７１ａ内の気圧が３ｋｇ／ｃｍ2 となり、この圧力によってタンク７１ａ内の溶融している弾性を有するホットメルト接着剤がチューブ７３ａの中に押し出される。
そして、塗布ガン７２ａの吐出口を目地Ｍａ（Ｎａ）に向けて、引き金を引くと、弾性を有するホットメルト接着剤が噴出し、目地Ｍａ（Ｎａ）の中に注入すると同時に、目地Ｍａ（Ｎａ）から出て両側の外壁ボード４２ａ−１に付着する。この状態で塗布ガン７２ａを定規治具８ａに沿って下方に動かして行く。
【００５９】
そして、未だ軟化状態にある間に、ヘラで中央部分を厚く、両側にゆくに従って薄い平滑面にならすと、弾性を有するホットメルト接着剤層５２ａとなる。
最後に、冷却後に定規治具８ａを外す
このように、溶融している弾性を有するホットメルト接着剤を、隣接する外壁ボード４２ａ−１の側縁部と、この２個の隣接する外壁ボード４２ａ−１間の目地Ｍａ（Ｎａ）に隙間なく塗布するだけで、弾性を有するホットメルト接着剤層５２ａを有する目地構造となる。従って、施工工程が弾性を有するホットメルト接着剤層５２ａを設けるという１回でよく、施工が簡単である。
その後、この外壁ボード４２ａ−１とホットメルト接着剤層５２ａの上に上塗り塗装を施すと、美麗な外壁が完成する。
【００６０】
なお、ホットメルト接着剤は塗布されると直ぐに冷却し固体となるので、施工後、直ちに上塗り塗装を施すことができる。
このようにして完成した外壁では、加熱・溶融している弾性を有するホットメルト接着剤が隣接する２個の外壁ボード４２ａ−１の側縁部と、この２個の隣接する外壁ボード４２ａ−１間の目地とに、隙間なく塗布されていて、防水性のよい目地構造である。
【００６１】
また、弾性を有するホットメルト接着剤層５２ａは、弾性があるので、外壁ボードが寒暖の差によって膨張収縮して、目地Ｍａ（Ｎａ）幅が変化しても、弾性を有するホットメルト接着剤層５２ａが伸縮して、外壁ボード４２ａ−１から剥離しないし、表面にクラックが入らない。
（評価）
【００６２】
この実施例に使用した弾性を有するホットメルト接着剤層の評価を行うために次に示す測定方法で測定した。
【００６３】
・９０°ピール付着力の測定
図８（ａ）に示すように幅が略５０ｍｍのアルミテープ８１ｂの表面に弾性を有するホットメルト接着剤層（厚み略１．０ｍｍ）５２ｂを設けた試験片８ｂを製造し、この試験片８ｂの弾性を有するホットメルト接着剤層５２ｂをシーラー下地塗装を施した硬質木片セメント板である外壁ボード４２ｂ−１の表面に接着し、この試験片８ｂを、図８（ｂ）に示すように、９０°の方向（矢印方向）に引っ張り速度５ｍｍ／ｍｉｎで引っ張って、９０°ピール付着力を測定した。
比較のために、従来の目地構造に使用している厚み略１ｍｍのテープ状の合成ゴムに粘着剤層を設けた目地用のテープ（幅が略５０ｍｍ）を上記と同様な方法で、９０°ピール付着力を測定した。
結果を表１に示す。
【００６４】
・１８０°ピール付着力の測定
９０°ピール付着力の測定に使用した同じ種類のアルミテープ８１ｃと弾性を有するホットメルト接着剤層５２ｃとからなる試験片８ｃをシーラー下地塗装を施した硬質木片セメント板である外壁ボード４２ｃ−１の表面に接着し、この試験片８ｂを、図９に示すように、１８０°の方向（矢印方向）に引っ張り速度５ｍｍ／ｍｉｎで引っ張って、１８０°ピール付着力を測定した。
比較のために、従来の目地構造に使用している厚み略１ｍｍのテープ状の合成ゴムに粘着剤層を設けた目地用のテープ（幅が略５０ｍｍ）を上記と同様な方法で、１８０°ピール付着力を測定した。
結果を表１に示す。
【００６５】
・剪断付着力の測定
図１０に示すように縦が略５０ｍｍ、横が５０ｍｍのアルミテープ８１ｄの表面に弾性を有するホットメルト接着剤層（厚み略１．０ｍｍ）５２ｄを設けた試験片８ｄを製造する。
そして、２枚のシーラー下地塗装を施した硬質木片セメント板（縦５０ｍｍ×横５０ｍｍ）である外壁ボード４２ｄ−１を突き合わせ、この２枚の外壁ボード４２ｄ−１の表面の突き合わせた側縁部に、この試験片８ｄの弾性を有するホットメルト接着剤層５２ｄを、突き合わせた線を略中央にして差し渡して接着し、この外壁ボード４２ｄ−１を、両側方向（矢印方向）に引っ張り速度５ｍｍ／ｍｉｎで引っ張って、剪断付着力を測定した。
比較のために、従来の目地構造に使用している厚み略１ｍｍのテープ状の合成ゴムに粘着剤層を設けた目地用のテープ（幅が略５０ｍｍ）の剪断付着力を同様な方法で測定した。
結果を表１に示す。
【００６６】
・面付着力の測定
図１１に示すように、シーラー下地塗装を施した硬質木片セメント板である外壁ボード４２ｅ−１に弾性を有するホットメルト接着剤層５２ｅを設け（厚み略１ｍｍ）、このホットメルト接着剤層５２ｅの表面に縦が略５０ｍｍ、横が略５０ｍｍの引っ張り試験用治具８５ｅをエポキシ接着剤で接着し、この引っ張り試験用治具８５ｅを、上方向（矢印方向）に引っ張り速度２ｍｍ／ｍｉｎで引っ張って、面付着力を測定した。
比較のために、従来の目地構造に使用している厚み略１ｍｍのテープ状の合成ゴムに粘着剤層を設けた目地用のテープ（幅が略５０ｍｍ）の面付着力を同様な方法で測定した。
結果を表１に示す。
【００６７】
【表１】
2005139860.tif 000003
【００６８】
・熱老化試験
図１２に示すように縦が略５０ｍｍ、横が略５０ｍｍの２枚のシーラー下地塗装を施した硬質木片セメント板（縦５０ｍｍ×横５０ｍｍ）である外壁ボードを突き合わせ、この外壁ボードの突き合わせ部分に弾性を有するホットメルト接着剤層を、幅が略１０ｍｍ、中央部の高さが略１ｍｍ、両側縁に行くに従って低くした状態に、設けて試験片を製造した。
比較のために、現在、目地構造に使用している厚み略１ｍｍのテープ状の合成ゴムに粘着剤層を設けた目地用のテープを、目地部に接着し、この上から弾性シール材を塗布した比較試験片を製造した。
この試験片と比較試験片を温度５０℃、湿度９５％の雰囲気と、温度６０℃、湿度９５％の雰囲気と、温度８０℃、湿度９５％の雰囲気の中にそれぞれ１４日、２８日、５６日、７０日の間放置した後に試験片を取り出す。
【００６９】
そして、測定温度−５℃の雰囲気の中で、両側の硬質木片セメント板を引っ張り速度５ｍｍ／ｍｉｎで両側方向（矢印方向）に引っ張ったときに、試験片が剥がれるまでの伸びを測定した。
結果を表２に示す。
【００７０】
【表２】
2005139860.tif 000004
【００７１】
表１、２から判断すると、９０°ピール付着力、１８°ピール付着力、剪断付着力、面付着力、伸び量のいずれも、従来の目地用のテープと同等であることが判る。
【産業上の利用可能性】
【００７２】
この実施例では、ユニット建物の目地構造、この目地構造にする目地処理方法及び目地処理装置について説明したが、その他の建物の目地構造にも応用できる。
また、弾性を有するホットメルト接着剤層として、スチレンイソプレン共重合体と石油樹脂を主成分とした接着剤層について説明したが、その他のホットメルト接着剤であってもよい。
また、弾性を有するホットメルト接着剤層を設ける手段として、目地材を使用する手段と塗装手段について説明したが、その他の手段でもよい。
【図面の簡単な説明】
【００７３】
【図１】実施例１のユニット建物を示す斜視図である。
【図２】実施例１の建物ユニットを示す一部切欠斜視図である。
【図３】実施例１の２個の外壁ボード間の目地部分（図１のＡ部分と図２のＢ部分）の断面を示す断面図である。
【図４】（ａ）は実施例１の目地材を示す斜視図、（ｂ）は（ａ）のＣ−Ｃ線における断面図である。
【図５】実施例１の目地を外壁ボードに取り付けている状態を示す斜視図である。
【図６】実施例２の目地処理装置を示す模式図である。
【図７】実施例２の弾性を有するホットメルト接着剤を塗布している状態を示す斜視図である。
【図８】（ａ）は目地材の評価に使用する試験片を示す斜視図、（ｂ）は目地材の９０°ピール付着力の試験方法を示す斜視図である。
【図９】目地材の１８０°ピール付着力の試験方法を示す斜視図である。
【図１０】目地材の剪断付着力の試験方法を示す斜視図である。
【図１１】目地材の面付着力の試験方法を示す斜視図である。
【図１２】目地材の熱老化試験に使用する試験片を示す斜視図である。
【符号の説明】
【００７４】
４２−１、４２ａ−１      外壁ボード
５              目地材
５１            剥離紙
５２、５２ａ    弾性を有するホットメルト接着剤層
７ａ            目地処理装置
７１ａ          タンク
７２ａ          塗布ガン
７３ａ          チューブ
７４ａ          駆動装置
Ｍ、Ｍａ        建物ユニットの外壁ボード間の目地
Ｎ、Ｎａ        建物ユニット間の外壁ボード間の目地
【図１】
2005139860.tif 000005
【図２】
2005139860.tif 000006
【図３】
2005139860.tif 000007
【図４】
2005139860.tif 000008
【図５】
2005139860.tif 000009
【図６】
2005139860.tif 000010
【図７】
2005139860.tif 000011
【図８】
2005139860.tif 000012
【図９】
2005139860.tif 000013
【図１０】
2005139860.tif 000014
【図１１】
2005139860.tif 000015
【図１２】
2005139860.tif 000016